СПОСОБ ПОЛУЧЕНИЯ СЫПУЧИХ ТЕРМОСТОЙКИХ СОПОЛИМЕРОВ ТЕТРАФТОРЭТИЛЕНА С ЭТИЛЕНОМ И СОПОЛИМЕРЫ, ПОЛУЧЕННЫЕ ЭТИМ СПОСОБОМ

1. Способ получения сополимеров тетрафторэтилена с этиленом сополимеризацией мономеров в водной среде в присутствии персульфатного инициатора, алифатических спиртов и модифицирующих добавок, включающий загрузку в реакционную зону смеси указанных мономеров с последующей подпиткой смесью этих же мономеров, отличающийся тем, что, с целью получения сыпучего термостойкого сополимера с высокой насыпной плотностью, в качестве алифатического спирта используют трет-бутанол в количестве 0,5-25 мас.% от водной фазы (предпочтительно 0,7-10 мас.%), который вводят в реакционную массу перед загрузкой мономеров.
2. Способ по п.1, отличающийся тем, что используют дополнительный модифицирующий сомономер гексафторпропилен или перфторпропилвиниловый эфир в количестве 5-50 мас.% от массы загрузочной смеси мономеров, который вводят единовременно в начале полимеризации.
3. Способ по п.1, отличающийся тем, что используют загрузочную смесь мономеров тетрафторэтилена с этиленом в мольном соотношении 3:1, а подпитку ведут подпиточной смесью, содержащей 50-53 мол.% тетрафторэтилена и 47-50 мол.% этилена.
3
4. Сополимеры тетрафторэтилена с этиленом, получаемые способом по пп.1-3, имеющие сыпучесть в пределах 7-10 с, насыпную плотность 0,50-0,60 г/см, средний размер частиц 50-80 мкм, и температурный интервал переработки от 100 до 150°С.